(57)【要約】【課題】、ガスや煙の発生を抑え、耐火性及び難燃・不燃性に優れた内装材の提供を目的とする。  また、放射線の遮蔽性を付与した内装材の提供を目的とする。【解決手段】基布と、当該基布の表面に形成したパイル層とを有し、当該基布の裏面に、エチレン−酢酸ビニル共重合体及びポリホウ酸ナトリウムが含まれるＥＶＡ系エマルションを塗布乾燥させたことを特徴とする。  または基布の裏面にエチレン−酢酸ビニル共重合体及びポリホウ酸ナトリウムが含まれるＥＶＡ系樹脂層を形成することを特徴とする。【選択図】  なし【特許請求の範囲】
【請求項１】
基布と、当該基布の表面に形成したパイル層とを有し、
当該基布の裏面に、エチレン−酢酸ビニル共重合体及びポリホウ酸ナトリウムが含まれるＥＶＡ系エマルションを塗布乾燥させたことを特徴とする内装材。
【請求項２】
基布と、当該基布の表面に形成したパイル層とを有し、
当該基布の裏面に、エチレン−酢酸ビニル共重合体及びポリホウ酸ナトリウムが含まれるＥＶＡ系樹脂層を形成したことを特徴とする内装材。
【請求項３】
基布と、当該基布の表面に形成したパイル層とを有し、
当該基布の裏面に、エチレン−酢酸ビニル共重合体及びポリホウ酸ナトリウムが含まれるＥＶＡ系エマルションを塗布乾燥させ、
さらに当該基布の裏面に、エチレン−酢酸ビニル共重合体及びポリホウ酸ナトリウムが含まれるＥＶＡ系樹脂層を形成したことを特徴とする内装材。
【請求項４】
前記基布の裏面に、前記ＥＶＡ系エマルションを塗布乾燥後又は前記ＥＶＡ系樹脂層を形成後に、さらにその裏面にバッキング材層を形成したことを特徴とする請求項１〜３のいずれかに記載の内装材。
【請求項５】
一次基布と、当該一次基布の表面に形成したパイル層とを有し、
当該一次基布の裏面に二次基布を積層し、
当該二次基布の裏面に、エチレン−酢酸ビニル共重合体及びポリホウ酸ナトリウムが含まれるＥＶＡ系樹脂層を形成したことを特徴とする内装材。
【請求項６】
前記一次基布は裏面に、エチレン−酢酸ビニル共重合体及びポリホウ酸ナトリウムが含まれるＥＶＡ系エマルションを塗布乾燥させたものであることを特徴とする請求項５記載の内装材。
【請求項７】
前記ＥＶＡ系樹脂層の裏面に、バッキング材層を形成したことを特徴とする請求項５又は６記載の内装材。
【請求項８】
前記ＥＶＡ系樹脂層はさらに放射線遮蔽物質が混合されていることを特徴とする請求項２〜７のいずれかに記載の内装材。
【発明の詳細な説明】
【技術分野】
【０００１】
本発明は、船舶，航空機等のフロアに敷く敷物（カーペット）や建築物の敷物，壁材等の多くの分野に使用される内装材等に関する。
【背景技術】
【０００２】
客船等の船舶のフロアには長尺の敷物やタイル状の敷物が使用され、航空機等のフロアには長尺の敷物が使用されている。
船舶向けの防火材料としては、国際海事機関（ＩＭＯ）のＦＴＰコードに規定された煙及び毒性試験、表面燃焼性試験をクリアーしなければならない。
航空機向けの敷物としては、日本航空株式会社、全日本空輸株式会社等の各社にて技術仕様書が定められている。
建築物の内装材としては、日本工業規格ＪＩＳ  Ｌ  １０２１，ＪＩＳ  Ｌ  １０９１等に基準が定められている。
また、放射線に係る研究施設や放射性物質を取り扱う機関等においては、放射線の遮蔽性に優れた内装材に対するニーズが近年増大している。
【０００３】
敷物としては長尺材のロールカーペット、タイル形状のタイルカーペットが広く採用されている。
これらの敷物は、タフテッド工程によりパイルを基布に固定したタフテッドカーペットと、パイル糸を織物に織り込んだ織りカーペットがあり、パイルはループ形状のままのループタイプのものとループパイルのループ部分をカットしたカットタイプがある。
これらの敷物に難燃性，耐火性を付与するには、従来から有機リン化合物等の難燃化剤を塗布する方法が提案されている（特許文献１）。
しかし、リン化合物は樹脂への付着性が不充分である。
また、特許文献２には樹脂材料にポリホウ酸ナトリウムを混練する技術を開示する。
しかし、ポリホウ酸ナトリウムは１５０℃以上になると発泡化し、優れた難燃性が発現するものであり、従来のバッキング材に使用されている塩化ビニル樹脂やオレフィン樹脂に混練する際の混練温度では少なくとも一部が発泡化してしまう問題がある。
また、樹脂材料によっては構造中に水酸基が少なく、ポリホウ酸ナトリウムとの親和性が弱く、塗布やコーティングでは付着量が少なく難燃化効果が不充分である。
【先行技術文献】
【特許文献】
【０００４】
【特許文献１】特開平７−１０９６５２号公報
【特許文献２】特開２０１０−２４２８１号公報
【発明の概要】
【発明が解決しようとする課題】
【０００５】
本発明は、ガスや煙の発生を抑え、耐火性及び難燃・不燃性に優れた内装材の提供を目的とする。
また、放射線の遮蔽性を付与した内装材の提供を目的とする。
【課題を解決するための手段】
【０００６】
本発明に係る内装材は、基布と、当該基布の表面に形成したパイル層とを有し、当該基布の裏面に、エチレン−酢酸ビニル共重合体及びポリホウ酸ナトリウムが含まれるエマルション（以下、必要に応じて単にＥＶＡ系エマルションと表現する。）を塗布乾燥させたことを特徴とする。
ここで、基布と、当該基布の表面に形成したパイル層とを有し、当該基布の裏面に、エチレン−酢酸ビニル共重合体及びポリホウ酸ナトリウムが含まれるＥＶＡ系樹脂層を形成してもよく、基布と、当該基布の表面に形成したパイル層とを有し、当該基布の裏面に、ＥＶＡ系エマルションを塗布乾燥させ、さらに当該基布の裏面に、エチレン−酢酸ビニル共重合体及びポリホウ酸ナトリウムが含まれるＥＶＡ系樹脂層を形成してもよい。
本明細書では、エチレン−酢酸ビニル共重合体にポリホウ酸ナトリウム等が混合されている樹脂をＥＶＡ系樹脂と表現する。
【０００７】
ここで、内装材と表現したのは、船舶，航空機等の敷物のみならず、自動車等の車両用内装材，建築物の床，壁等の一般内装材等を含める趣旨である。
【０００８】
エチレン−酢酸ビニル共重合樹脂（ＥＶＡ樹脂：ethylene - vinylacetate copolymer）は、低温特性に優れ、低比重で衝撃強度が高い。
特に柔軟で無毒性がある。
また、樹脂中にアセチル基を有することから、ポリホウ酸ナトリウム及び基布との両方に水素結合が強く作用し、基布の裏面にこのＥＶＡエマルションを塗布乾燥するだけで優れた難燃性を発揮する。
また、ＥＶＡ樹脂は融点が従来のバッキング材に使用されている塩化ビニル等よりも低く、ポリホウ酸ナトリウムを発泡化させることなく混練できるので、このようなＥＶＡ系樹脂層を積層させると、さらに等級の高い難燃性を発揮する。
【０００９】
難燃性とは、材料に火炎を当てると火が付くが、この火炎を遠ざけるとすぐに自己消火するものをいい、規格としては例えば米国の「Underwriter's Laboratoies, Inc.」が制定した９４Ｖ（Vertical testing）及び９４ＶＴＭ（Vertical testing for Thin Materials）がある。
規格９４Ｖは、難燃性の高い方から「５Ｖ−Ａ」，「５Ｖ−Ｂ」，「Ｖ−０」，「Ｖ−１」，「Ｖ−２」，「ＨＢ」の等級に区分されている。
本発明における、基布の裏面にＥＶＡ系エマルションを塗布乾燥させた内装材は「Ｖ−０」をクリアーし、基布の裏面にＥＶＡ系樹脂層を形成した内装材は「５Ｖ−Ａ」をクリアーすることができる。
ここで、「Ｖ−０」の等級をクリアーできれば、ＦＴＰコード  パート２，パート５や航空会社の仕様書の基準を充分にクリアーできるものである。
なお、９４Ｖ等級の内容の概要は次のとおりである。
５Ｖ−Ａと５Ｖ−Ｂは垂直に保持した短冊状の試料の下端に５秒間ガスバーナーの炎を接炎させた後に５秒間離す操作を５回繰り返し、最後の接炎の後、６０秒以上燃焼を続けることがなく、試料の下方に置かれた脱脂綿を発火させる燃焼粒子の落下がないことをいう。
この試験をクリアーしたもののうち、板状試料を水平にしてガスバーナーの炎を接炎し、試料に穴が開かないものを５Ｖ−Ａ，穴が開く場合を５Ｖ−Ｂという。
Ｖ−０，Ｖ−１，Ｖ−２は垂直に保持した短冊状の試料の下端に１０秒間ガスバーナーの炎を接炎させ燃焼が３０秒以内に止まったならば、さらに接炎させる。
この試験により、接炎の後に燃焼を続ける時間、５個の試料の合計１０回の接炎に対する総燃焼時間、試料の下方に置かれた脱脂綿の発火の有無等にて等級が区分されている。
【００１０】
本発明に用いるＥＶＡ系エマルションは、固形分５〜８０％，好ましくは１０〜６０％のＥＶＡエマルションに対して、ポリホウ酸ナトリウムの粉末を混合することで得られる。
ポリホウ酸ナトリウムの粉末は、商品名「ファイアレスＢリキッド」（株式会社トラストライフ製）の水溶液からスプレードライ法やフリーズドライ法にて得ることができる。
ファイアレスＢリキッドは、ポリホウ酸ナトリウムの濃度をホウ酸又はホウ砂単独の溶解度（２０℃）以上に濃くした水溶液である。
ポリホウ酸ナトリウムの粉末の混合量は、ＥＶＡエマルション（固形分）に対して６０〜１５０質量％の範囲が好ましい。
【００１１】
本発明に用いるＥＶＡ系樹脂層は、ＥＶＡ樹脂にポリホウ酸ナトリウムの粉末を１５０℃以下で混練した後にシート材にしたものを用いることができる。
ポリホウ酸ナトリウムの粉末添加量はＥＶＡ樹脂に対して、５〜１２０％の範囲、好ましくは２０〜１００％の範囲にする。
【００１２】
ＥＶＡ樹脂は樹脂中の酢酸ビニルの配合割合が高くなるにつれて融点が低くなる。
ＥＶＡ樹脂中の酢酸ビニルの配合割合が質量で１０％の場合に融点は９４℃であった。
また、上記割合が３３％のとき、融点は６１℃であった。
ＥＶＡ樹脂とポリホウ酸ナトリウムの混練工程を考慮すると、ＥＶＡ樹脂中の酢酸ビニルの配合割合は１０〜４０質量％の範囲が好ましい。
【００１３】
従来のカーペットとしては、表面にパイル層を有する基布をスチレン−ブタジエン重合体（ＳＢＲ）を接着層にしてバッキング材を積層したものが使用されていた。
これに対して本発明に係るＥＶＡ系樹脂層は、煙が発生することなく、接着性樹脂としても優れている。
そこで、表面にパイル層を形成した基布の裏面に上記ＥＶＡ系エマルションを塗布乾燥、又は上記ＥＶＡ系樹脂層の積層した裏面にバッキング材層を積層してもよい。
これにより、ＥＶＡ樹脂とポリホウ酸ナトリウムとの含有部分が難燃化作用及び接着作用として機能する。
【００１４】
本発明においては、表面にパイルを形成した基布を一次基布とし、その裏面に二次基布を積層させてもよい。
このように二次基布を積層すると引張強度等が向上し、タイルカーペットとした場合に裁断寸法安定性に優れる。
【００１５】
本発明においてパイル層には、ナイロン糸，ウール糸，ポリエステル糸，ポリプロピレン糸等を使用することができる。
一次基布（基布）としてはポリエステル不織布，ポリエステル織基布，炭素繊維系織基布，ポリプロピレン織基布等を使用することができる。
内装材が長尺敷物等である場合に従来から使用されているジュートをバッキング材に用いることができる。
麻と綿との混紡材をバッキング材に用いることもできる。
また、内装材がタイル状の敷物等である場合は、二次基布としてガラス繊維不織布、及びメッシュ状のガラス繊維ネットやポリエステルネットを用いることができる。
これらの二次基布は、ＥＶＡ系樹脂層を加熱積層する際にこのＥＶＡ系樹脂層中に溶融浸透し、ＥＶＡ系樹脂層の強化繊維として機能する。
また、このタイル状の敷物の場合に耐炎化繊維不織布をバッキング材層として積層させてもよい。
【００１６】
本発明においてポリホウ酸ナトリウムを樹脂中に混合する際にデンプンを２〜５％混合してもよい。
デンプンはポリホウ酸ナトリウムをポリプロピレン不織布等に付着させる場合にも効果がある。
また、ＥＶＡ樹脂はポリホウ酸ナトリウムの他に難燃化剤としてポリホウ酸ナトリウムの５〜３０％の水酸化アルミニウム，水酸化マグネシウム等を加えてもよく、ＥＶＡ樹脂の改質剤である炭酸カルシウムを１〜５０％混合してもよい。
【００１７】
ＥＶＡ樹脂は、タングステン，鉛等の放射線遮蔽物質との混合性に優れる。
これらの放射線遮蔽物質をＥＶＡ系樹脂層に含有させると、難燃性の他に放射線の遮蔽性を付与した内装材が得られる。
例えば、ＥＶＡ樹脂中にＥＶＡ樹脂と同質量のタングステン粉末を混合した厚み１ｍｍのシートを用いて福島県での汚染土壌を計測したところ、シートをかぶせる前の放射線量が１１．０μＳｖ／ｈからシートをかぶせると５．０μＳｖ／ｈと約５５％減少したことが実験で明らかになっている。
タングステン粉末は、ＥＶＡ樹脂質量に対して１０〜５００％混合できる。
好ましくは、５０〜４００％の範囲である。
また、これらの金属粉末を混合すると、防音，遮音効果もある。
【００１８】
本発明に係る長尺内装材は、タフテッド工程を経て表面にパイルが形成された基布の裏面にＥＶＡ系エマルションを塗布乾燥させるか、この基布の裏面に溶融されたＥＶＡ系樹脂シートを積層する。
必要に応じてその裏面にバッキング材を加熱積層する。
タイル内装材は、タフテッド工程を経て表面にパイルが形成された一次基布とその裏面に二次基布及びＥＶＡ系樹脂層を重ねた後に加熱積層する。
また、必要に応じてバッキング材層を重ね加熱積層し、所定の寸法のタイル状に裁断する。
この際に一次基布にＥＶＡ系エマルションを塗布乾燥させたものを用いてもよい。
【発明の効果】
【００１９】
本発明に係る内装材は、基布の裏面にＥＶＡとポリホウ酸ナトリウムが含まれるＥＶＡ系エマルションを塗布乾燥させるか、あるいはこの基布の裏面にＥＶＡ樹脂にポリホウ酸ナトリウムの粉末を混合したＥＶＡ系樹脂層を積層するだけで優れた難燃性が得られる。
【発明を実施するための形態】
【００２０】
以下、試験結果について説明する。
パイル素材としてウール糸を用い、ポリエステル不織布からなる基布の裏面に、固形分５０％のＥＶＡエマルションに、この固形分とほぼ同質量のポリホウ酸ナトリウムの粉末を添加したＥＶＡ系エマルションを塗布し、その後に乾燥させた試験片１を作成した。
この試験片１を断面が垂直になるように垂下し、１３００℃バーナーを直接接炎したが、ポリホウ酸ナトリウムが発泡し、炭化が確認されるものの着火することはなかった。
なお、表面のウールパイルが焦げるガス及び煙は若干発生することが認められたが、裏面からはガス及び煙の発生は認められなかった。
【００２１】
表面にナイロン糸のナイロンパイルを用いた他は、試験片１と同様の試験片２を作製した。
試験片２を用いて試験片１と同様に１３００℃のバーナー炎を直接接炎したが、着火することはなかった。
通常、ナイロンは燃え広がり、熱により樹脂溶融ドロップが起こるのに対して、試験片２ではＥＶＡ系エマルションが表面のナイロンパイルにも浸透したと思われ、着火もガスや煙の発生も認められなかった。
【００２２】
表面にナイロン糸からなるナイロンパイルを用い、ポリエステル不織布を基布にし、タフテッド加工し、ＥＶＡ樹脂に、この樹脂に対して約８０％のポリホウ酸ナトリウムを混練し、シート材を作製し、このシート材を上記基布の裏面に約１００℃で加熱し、ロール押さえで貼り合せて試験片３を作製した。
この試験片３に試験片１と同様の接炎試験をしたが、着火することはなかった。
【００２３】
ＥＶＡ樹脂にポリホウ酸ナトリウムを添加混練することで、不燃性樹脂になり、ＥＶＡ樹脂はエチレンと酢酸ビニルの配合割合により物性を調整することができる。
よって、上記のように敷物基布と組み合せることで難燃性カーペットが得られる。
このようなポリホウ酸ナトリウムを添加した不燃ＥＶＡ樹脂は、不燃性樹脂材料として不燃樹脂成形品，高電圧電線不燃被覆材及び不燃機器材料，建材サッシ廻りの不燃資材，不燃接着剤としても使用できる。
また、フィルム，シート状にすることもでき、表面コート用不燃材料，不燃フィルム材料，また不燃繊維強化することで強化不燃シート，不燃天井膜材，不燃テント生地，不燃幌生地，溶断用保護シート，不燃クロスとしても利用できる。
また、ポリホウ酸ナトリウムには中性子線の遮蔽作用があり、タングステン等のガンマー線遮蔽作用を組み合せた効果がある。
よって、次のような用途が考えられる。
柔軟性のあるシートとして、配管等への放射線遮蔽巻き付け資材・放射線管理室等放射線遮蔽不燃資材、内材に不燃繊維を使用し引張強度を高めた放射線遮蔽不燃シート資材・放射線遮蔽服不燃資材・放射線遮蔽不燃クロス、樹脂成型による放射線遮蔽不燃資材等が例として挙げられる。
【００２４】
ＥＶＡエマルションにポリホウ酸ナトリウムを添加することで、難燃化エマルションとして利用できる。
よって、上記のように内装材に適用するのみならず、難燃化スプレーや接着剤としての用途も例として挙げられる。